(57)【要約】【課題】従来の水系塗料により形成される塗膜より耐候性及び耐汚染性が優れ、構造物の動きに対して、十分に対応することができるように塗膜の柔軟性があるものを水系塗料組成物により形成された塗膜を提供する。【解決手段】合成樹脂粒子と無機固形粒子とを複合した粒子径が２０〜２００ｎｍの複合粒子体を水に分散させた水分散型結合材を主成分とした水系塗料組成物により形成された塗膜であって、その塗膜表面及び被塗装物と塗膜との界面に前記無機固形粒子が点在しているものである。さらに、その塗膜中には、前記無機固形粒子が３個以上の複数個集ったものが点在しているものである。【選択図】　　なし【特許請求の範囲】
【請求項１】
合成樹脂粒子と無機固形粒子とを複合した粒子径が２０〜２００ｎｍの複合粒子体を水に分散させた水分散型結合材を主成分とした水系塗料組成物により形成された塗膜であって、
その塗膜表面及び被塗装物と塗膜との界面に前記無機固形粒子が点在していることを特徴とする水系塗料組成物により形成された塗膜。
【請求項２】
さらに、塗膜中に前記無機固形粒子が３個以上の複数個集ったものが点在していることを特徴とする請求項１に記載の水系塗料組成物により形成された塗膜。
【請求項３】
合成樹脂粒子と無機固形粒子とを複合した粒子径が２０〜２００ｎｍの複合粒子体を水に分散させた水分散型結合材を主成分とした水系塗料組成物を、含水量が５〜５０重量％の範囲である無機系被塗装物に塗装することを特徴とする塗装方法。
【請求項４】
請求項１ないし請求項３のいずれかに記載された塗膜を形成することができる合成樹脂粒子と無機固形粒子とを複合した粒子径が２０〜２００ｎｍの複合粒子体を水に分散させた水分散型結合材を主成分とした水系塗料組成物であって、
前記複合粒子体が、最低造膜温度が０℃以下で、粒子径が２０〜１５０ｎｍの合成樹脂粒子の表面に粒子径５〜２５ｎｍの無機固形粒子に付着又は結合させたものであることを特徴とする水系塗料組成物。
【請求項５】
前記無機固形粒子の粒子径が５〜２５ｎｍであり、その粒子の１部分が合成樹脂に結合又は付着していることを特徴とする請求項４に記載の水系塗料組成物。
【請求項６】
前記無機固形粒子がマグネシウム，カルシウム，ストロンチウム，バリウム，ホウ素，チタン，クロム，鉄，コバルト，ニッケル，銅，亜鉛，スズ，ジルコニウム，セリウム，イットリウム，アルミニウム，ケイ素，リン，アンチモン，ビスマスのうち少なくとも１種又は２種以上の元素を有するものであることを特徴とする請求項４又は請求項５に記載の水系塗料組成物。
【発明の詳細な説明】
【０００１】
【発明の属する技術分野】
この発明は、建築物などの構造物の外壁、内壁を保護するためのに水系塗料組成物により形成される塗膜、その形成方法、更には、それらに用いられる水系塗料組成物に関するものである。
【０００２】
【従来の技術】
従来、建築物などの構造物の外壁、内壁などには、塗料などにより形成される塗膜によって、雨、気温の変化や太陽光からの紫外線など外的要因での劣化、構造物の動きによって生じる壁面等の割れなどの欠損から保護することが多くある。
この塗料には、溶媒に有機溶剤を用いた溶剤系塗料と水を用いた水系塗料があり、近年では、水系塗料を使用することが多くなってきている。
【０００３】
水系塗料は、溶剤系塗料と比較して、塗装して乾燥塗膜を得るための乾燥時間が長くなるが、溶媒として有機溶剤を用いないため、塗装時に有機溶剤を含む塗料ミストを飛散させることが少なく、乾燥時に有機溶剤を気化させることがないため大気中に有機溶剤を放出して大気を汚染することが少なく、更には、塗装者業者の労働安全の面から使われるようになってきている。また、保管時には、火気に対する注意が不要になり、容易に保管できるものである。
【０００４】
この水系塗料には、合成樹脂を用いた合成樹脂エマルションや水溶性樹脂などをバインダーとしたものがあり、また、コロイダルシリカ、アルミナゾルやリチュームシリケートなどのような無機質系結合剤を水に分散させたものなどをバインダーとしたものがある。
合成樹脂エマルションなど合成樹脂をバインダーとした水系塗料は、それによって形成される塗膜の硬さを合成樹脂のガラス点移転や塗料中に含まれる可塑剤の添加量により容易にコントロールすることができ、必要な硬さのものを得ることができ、防水性に優れた塗膜を得ることができるものである。また、この水系塗料は、貯蔵安定性に優れ、入手や取扱いが容易であるため用いられることが多い。
【０００５】
コロイダルシリカなどのように無機質系結合材を用いた水系塗料では、それにより形成される塗膜の耐候性、耐汚染性などに優れたものである。更に、無機系の被塗装物への付着性が優れたものである。また、微細な結合剤により形成された塗膜は、塗膜により微細な穴があることで透湿性の優れてものである。
さらに、前記合成樹脂と前記無機質系結合剤とを混合させたものをバインダーとして用いた水系塗料もあり、それぞれの利点を生かしたものである。
また、合成樹脂を構成する分子に無機物を結合させたものをバインダーとして用いた水系塗料もある。この水系塗料は、耐候性、耐汚染性と塗膜の硬さとのバランスの優れた塗膜を形成するものである。
【０００６】
【発明が解決しようとする課題】
ところが、合成樹脂エマルションなど合成樹脂をバインダーとした水系塗料により形成された塗膜では、無機質系結合剤を用いた水系塗料により形成された塗膜に比べ、耐候性及び耐汚染性が劣ることがある。一方、コロイダルシリカなどのように無機質系結合剤を用いた水系塗料により形成された塗膜では、塗膜が硬過ぎ、構造物の動きに対して、十分に対応することができず、その塗膜に割れを生じることがある。
【０００７】
また、合成樹脂と無機質系結合剤を混合されたものをバインダーとして用いた水系塗料では、その塗膜の耐候性及び耐汚染性が十分なものでなく、塗膜の硬さにおいても十分なものではないことがある。また、その水系塗料製造時や保管時に互いのバインダーが結合して、安定性に欠けることがある。
【０００８】
合成樹脂を構成する分子に無機物を結合させたものをバインダーとして用いた水系塗料であっても、その塗膜の耐候性及び耐汚染性が十分なものでなく、塗膜の硬さにおいても十分なものではないことがある。
上記のように、水系塗料により形成される塗膜が従来のものより耐候性及び耐汚染性が優れ、塗膜に柔軟性があるものを要求されることが多くなってきている。
【０００９】
この発明は、上記のような従来技術に存在する問題点に着目してなされたものである。その目的とするところは、従来の水系塗料により形成される塗膜より耐候性及び耐汚染性が優れ、構造物の動きに対して、十分に対応することができるように塗膜の柔軟性があるものを水系塗料組成物により形成された塗膜を提供することにある。
更に、その塗膜を得るための塗装方法及びそれに用いられる水性塗料組成物を提供することにある。
【００１０】
【課題を解決するための手段】
上記の目的を達成するために、請求項１に記載の発明の水系塗料組成物により形成された塗膜は、合成樹脂粒子と無機固形粒子とを複合した粒子径が２０〜２００ｎｍの複合粒子体を水に分散させた水分散型結合材を主成分とした水系塗料組成物により形成された塗膜であって、その塗膜表面及び被塗装物と塗膜との界面に前記無機固形粒子が点在しているものである。
【００１１】
請求項２に記載の発明の水系塗料組成物により形成された塗膜は、請求項１に記載の発明において、さらに、塗膜中に前記無機固形粒子が３個以上の複数個集ったものが点在しているものである。
【００１２】
請求項３に記載の発明の塗装方法は、合成樹脂粒子と無機固形粒子とを複合した粒子径が２０〜２００ｎｍの複合粒子体を水に分散させた水分散型結合材を主成分とした水系塗料組成物を、含水量が５〜５０重量％の範囲である無機系被塗装物に塗装することである。
【００１３】
請求項４に記載の発明の水系塗料組成物は、請求項１ないし請求項３のいずれかに記載された塗膜を形成することができる合成樹脂粒子と無機固形粒子とを複合した粒子径が２０〜２００ｎｍの複合粒子体を水に分散させた水分散型結合材を主成分とした水系塗料組成物であって、前記複合粒子体が、最低造膜温度が０℃以下で、粒子径が２０〜１５０ｎｍの合成樹脂粒子の表面に粒子径５〜２５ｎｍの無機固形粒子に付着又は結合させたものである。
【００１４】
請求項５に記載の発明の水系塗料組成物は、請求項４に記載の発明において、前記無機固形粒子の粒子径が５〜２５ｎｍであり、その粒子の１部分が合成樹脂に結合又は付着しているものである。
【００１５】
請求項６に記載の発明の水系塗料組成物は、請求項５に記載の発明において、前記無機固形粒子がマグネシウム，カルシウム，ストロンチウム，バリウム，ホウ素，チタン，クロム，鉄，コバルト，ニッケル，銅，亜鉛，スズ，ジルコニウム，セリウム，イットリウム，アルミニウム，ケイ素，リン，アンチモン，ビスマスのうち少なくとも１種又は２種以上の元素を有するものである。
【００１６】
【発明の実施の形態】
以下、この発明の実施形態を詳細に説明する。
この発明は、合成樹脂粒子と無機固形粒子とを複合した粒子径が２０〜２００ｎｍの複合粒子体を水に分散させた水分散型結合材を主成分とした水系塗料組成物により形成された塗膜であって、その塗膜表面及び被塗装物と塗膜との界面に前記無機固形粒子が点在しているものである。
【００１７】
まず、合成樹脂粒子とは、塗膜を形成させる成分の１つであり、後述される無機固形粒子と複合されたものが水に分散され、水系塗料組成物の水分散型結合材を構成するものである。
この合成樹脂粒子は、従来からある合成樹脂エマルションを主成分とした水系塗料と同様に、合成樹脂粒子の融着により、塗膜を形成し、被塗装物に付着させることができるバインダーとして作用するものである。
【００１８】
この合成樹脂粒子には、アクリル樹脂、シリコーン樹脂、スチレン樹脂、ウレタン樹脂、エポキシ樹脂、フッ素樹脂などの樹脂より製造された合成樹脂粒子などが挙げられ、これらを単独又な複合させて用いることができる。このうち、塗料適性、塗膜の物性、入手の容易性などのから、アクリル樹脂を主体とした合成樹脂粒子が好ましく用いられる。また、水系塗料組成物の用途、性能に応じて、合成樹脂粒子の主体となる合成樹脂を適宜選択してもよい。
【００１９】
アクリル合成樹脂粒子に、シリコーン樹脂、ウレタン樹脂又は、フッ素樹脂の各樹脂により製造された合成樹脂エマルションを混合して用いることも可能である。
前記シリコーン樹脂、ウレタン樹脂又は、フッ素樹脂は、アクリル系合成樹脂を主体とした合成樹脂粒子に比較して、耐候性などの耐久性に優れた塗膜を得ることができるが、コストが掛かり、入手が困難な場合があり、大量に用いることができないことがある。そのため、アクリル合成樹脂と混合して、合成樹脂粒子を得ることができる。
【００２０】
このような合成樹脂粒子を用いることにより、容易に塗膜の耐候性などの耐久性を向上させることができる。
アクリル合成樹脂粒子には、（メタ）アクリル酸メチル，（メタ）アクリル酸エチル，（メタ）アクリル酸ブチル，アクリル酸２−エチルヘキシル，アクリル酸デシルなどのモノマー類より製造された（コ）ポリマーからなるものである。
【００２１】
また、この合成樹脂の最低造膜温度（以下、ＭＦＴとする。）、が０℃以下であることが好ましい。０℃以下であれば、水分散型結合材の溶媒である水が凍結しない温度で容易に塗膜を得ることができる。また、通常の合成樹脂エマルションを主成分とする水系塗料に用いられる造膜助剤を添加する必要がなく、水系塗料組成物の安定性を低下させることがなくなる。
さらに、このＭＦＴは、−５０℃以上であることがより好ましいものである。−５０℃より低い場合では、それにより形成された塗膜に、汚れの原因となる粒子がめり込み易く、塗膜が汚れ易くなることが多い。
【００２２】
次に、無機固形粒子は、塗膜を形成させる成分の１つであり、合成樹脂粒子と複合されたものが水に分散され、水系塗料組成物の水分散型結合材を構成するものである。
この無機固形粒子を構成するものとして、マグネシウム，カルシウム，ストロンチウム，バリウム，ホウ素，チタン，クロム，鉄，コバルト，ニッケル，銅，亜鉛，スズ，ジルコニウム，セリウム，イットリウム，アルミニウム，ケイ素，リン，アンチモン，ビスマスのうち少なくとも１種又は２種以上の元素を有するものが好ましい。これらのものを用いることにより、塗膜表面に汚れが付着しにくいものとなる。
【００２３】
前記元素を有する無機固形粒子には、二酸化ケイ素，酸化アルミニウム，酸化ヒドロキシアルミニウム，炭酸カルシウム，炭酸マグネシウム，オルトリン酸カルシウム，オルトリン酸マグネシウム，酸化鉄，二酸化炭素，ヒドロキシアパタイト，酸化亜鉛，硫化亜鉛などが挙げられる。
これらの無機固形粒子の中でケイ素を有する二酸化ケイ素であることが好ましい。この二酸化ケイ素の代表的なものであるコロイダルシリカを用いることにより、容易に合成樹脂粒子と無機固形粒子との複合粒子体を得ることができる。
【００２４】
コロイダルシリカは、二酸化ケイ素を基本単位とした水中分散体で、その粒子径は、５〜２５ｎｍのものである。このコロイダルシリカの存在下で、合成樹脂を乳化重合することにより複合粒子体を得ることができる。
前記合成樹脂粒子と前記無機固形粒子とを複合した複合粒子体の粒子径は、２０〜２００ｎｍの範囲である。この複合粒子体を構成する合成樹脂粒子と無機固形粒子は、合成樹脂粒子の大きさが無機固形粒子の大きさより大きいものであることが好ましく、これらを複合したときには、その複合粒子体の粒子径が２０〜２００ｎｍの範囲になるものであれば良い。合成樹脂粒子の粒子径が２０〜１５０ｎｍの範囲で、無機固形粒子の粒子径が５〜２５ｎｍものであることが好ましい。
【００２５】
上記のような合成樹脂粒子、無機固形粒子及びこれらを複合した複合粒子体のそれぞれの粒子径の範囲であれば、その複合粒子体を用いた水系塗料組成物により形成された塗膜は、その塗膜表面及び被塗装物と塗膜との界面に前記無機固形粒子が点在しているものとなり、塗膜に柔軟性があるものとすることができるものとなる。
また、合成樹脂粒子の粒子径が無機固形粒子の粒子径より小さい場合では、合成樹脂同士の融着が不完全な場合があり、それにより形成される塗膜の柔軟性に欠けるものとなることがある。
【００２６】
複合粒子体は、２個以上の複数個の無機固形粒子が合成樹脂粒子表面に結合又は付着していることがが好ましい。その複合粒子体を用いた水系塗料組成物により形成された塗膜は、その塗膜表面及び被塗装物と塗膜との界面に前記無機固形粒子が点在しているものとなり、その塗膜中に前記無機固形粒子が３個以上の複数個集ったものが点在しているものとなる。塗膜に柔軟性があるものとすることができるものとなる。
【００２７】
また、上記水系塗料組成物に着色する場合には、顔料及び顔料分散剤を含有させることができる。顔料としては、白色顔料として酸化チタン、クレーなどがあり、着色顔料として酸化鉄及び公知の有機系顔料も使用できる。また、酸化チタン単独でも他の無機又は有機系顔料との併用も何ら問題ない。
顔料の添加量としては、水系塗料組成物の顔料体積濃度（ＰＶＣ）が、５％〜７０％になる範囲が好ましく、５〜５５％の範囲がより好ましい。水系塗料組成物の用途に応じてその範囲を選択すればよい。５％より少ない場合には、塗料組成物の塗膜の隠ぺい性が低下し、７０％を超える場合には、塗膜が硬くなり過ぎたり、耐水性を低下させることがある。
【００２８】
さらに、この水系塗料組成物は、上記以外その他添加剤として、低沸点アルコール、造膜助剤、防凍剤として用いられる高沸点溶剤、増粘剤、粘性調整剤、消泡剤、防腐剤、防黴剤、防藻剤等のような一般に塗料製造に配合されている成分も、この発明の速乾性などの特徴を損なわない範囲内において使用することができる。また、充填材として炭酸カルシウム、珪砂、繊維等を添加してもよい。
上記のように調整された水系塗料組成物により形成された塗膜は、その塗膜表面及び被塗装物と塗膜との界面に前記無機固形粒子が点在しているものである。
【００２９】
次に、上記のように構成された水系塗料組成物により形成された塗膜について、図を用いて詳細に説明する。
まず、図１には、水系塗料組成物を被塗装物１１に塗装した後の未乾燥塗膜１２を示したものである。この未乾燥塗膜１２には、塗膜になっていない合成樹脂粒子１３と無機固形粒子１４とにより構成される複合粒子体１５が溶媒である水１６に分散された状態である。
【００３０】
この合成樹脂粒子１３は、メタアクリル酸ブチルを主成分とするアクリル樹脂を主体とした合成樹脂粒子であり、ＭＦＴは、−１０℃のものである。無機固形粒子１４は、ケイ素元素を有する二酸化ケイ素を主成分とするシリカである。
この複合粒子体１５は、粒子径が７０〜１５０ｎｍ程度のものが存在し、合成樹脂粒子１３の大きさが無機固形粒子１４の大きさより大きいものであり、合成樹脂粒子１３の粒子径が５０〜１２０ｎｍ程度のものであり、無機固形粒子１４の粒子径が１０〜２０ｎｍ程度のものである。
【００３１】
また、この複合粒子体１５は、１〜５個程度の無機固形粒子１４が合成樹脂粒子１３の表面に結合している。
図１に示した未乾燥塗膜１２は、溶媒である水の１６の蒸発し、図２に示したような水系塗料組成物が濃縮され、合成樹脂粒子１３が融着する前の状態となる。図１に示した未乾燥塗膜の状態では、複合粒子体１５が自由に動ける状態であるが、図２の状態では、複合粒子体１５は、合成樹脂粒子１３の融着するために無機固型粒子１４を避け近づくことになる。
【００３２】
さらに、溶媒である水の１６の蒸発が促進され、図３に示した乾燥塗膜１７となる。無機固型粒子１４を避け合成樹脂粒子１３の融着がおき、塗膜を形成することにより、その無機固型粒子１４は、塗膜表面及び被塗装物と塗膜との界面に多く存在することになり、従来の水系塗料により形成される塗膜より、塗膜表面での無機固型粒子１４の存在が多く点在するものであり、その無機固型粒子１４が確実に存在するものとなり、耐候性及び耐汚染性が優れたものになる。
【００３３】
また、被塗装物１１が無機系のものである場合には、乾燥塗膜１７の被塗装物１１側には、無機固形粒子１４が塗膜表面と同様に多く、確実に点在することにより、付着が良好なものとなる。さらに、塗膜を形成している主要素が合成樹脂粒子１３によるものであるため、塗膜の柔軟性が十分あるものである。
また、３個以上の複数個の無機固型粒子１４が集まった部分１８が乾燥塗膜１７中に多く点在することにより、その乾燥塗膜１７に無機固型粒子１４の粒子径より小さい微細な穴を形成し、その乾燥塗膜１７に透湿性の機能を付与することができる。
【００３４】
上記のような塗膜を形成する被塗装物は、無機系のものであることにより、十分な付着力を発揮することができる。この無機系被塗装物には、セメントを主成分とする、コンクリート、モルタル、ＡＬＣ、窯業系サイディング板などを挙げることができる。
この塗膜に透湿性がある場合では、その無機系被塗装物の含水量が５〜５０重量％の範囲内であっても、十分に塗装することができる。この含水量が５重量％より少ない場合であっても、塗装を行うことは、可能である。しかし、含水量が５０重量％より大きい場合には、その含水している水が気温の上昇などで揮発する量が多くなり、乾燥塗膜が膨れることがある。
【００３５】
以上のように、この実施形態によれば次のような効果が発揮される。
・　合成樹脂粒子と無機固形粒子とを複合した粒子径が２０〜２００ｎｍの複合粒子体を水に分散させた水分散型結合材を主成分とした水系塗料組成物により形成された塗膜であって、その塗膜表面及び被塗装物と塗膜との界面に前記無機固形粒子が点在しているものであることにより、従来の水系塗料により形成される塗膜より耐候性及び耐汚染性が優れ、構造物の動きに対して、十分に対応することができるように塗膜の柔軟性があるものである。
【００３６】
・　さらに、塗膜中に前記無機固形粒子が３個以上の複数個集ったものが点在しているものであることにより、その乾燥塗膜に無機固型粒子の粒子径より小さい微細な穴を形成し、その乾燥塗膜に透湿性の機能を付与することができる。
【００３７】
・　合成樹脂粒子と無機固形粒子とを複合した粒子径が２０〜２００ｎｍの複合粒子体を水に分散させた水分散型結合材を主成分とした水系塗料組成物を、含水量が５〜５０重量％の範囲である無機系被塗装物に塗装することにより、含水している水が気温の上昇などで揮発する際に、乾燥塗膜が膨れることがなく、十分に塗装することができるものである。
【００３８】
・　請求項１ないし請求項３のいずれかに記載された塗膜を形成することができる合成樹脂粒子と無機固形粒子とを複合した粒子径が２０〜２００ｎｍの複合粒子体を水に分散させた水分散型結合材を主成分とした水系塗料組成物であって、前記複合粒子体が、最低造膜温度が０℃以下で、粒子径が２０〜１５０ｎｍの合成樹脂粒子の表面に粒子径５〜２５ｎｍの無機固形粒子に付着又は結合させたものであることにより、構造物の動きに対して、十分に対応することができるように塗膜の柔軟性があるものである。
【００３９】
また、水分散型結合材の溶媒である水が凍結しない温度で容易に塗膜を得ることができ、通常の合成樹脂エマルションを主成分とする水系塗料に用いられる造膜助剤を添加する必要がなく、水系塗料組成物の安定性を低下させることがなくなる。
さらに、合成樹脂同士の融着が完全なものとなり、それにより形成される塗膜の柔軟性が十分にあるものとなることがある。
【００４０】
・　前記無機固形粒子の粒子径が５〜２５ｎｍであり、その粒子の１部分が合成樹脂に結合又は付着しているものであることにより、従来の水系塗料により形成される塗膜より、塗膜表面での無機固型粒子の存在が多く点在するものであり、その無機固型粒子が確実に存在するものとなり、耐候性及び耐汚染性が優れたものになる。
また、被塗装物が無機系のものである場合には、乾燥塗膜の被塗装物側には、無機固形粒子が塗膜表面と同様に多く、確実に点在することにより、付着が良好なものとなる。
【００４１】
・　前記無機固形粒子がマグネシウム，カルシウム，ストロンチウム，バリウム，ホウ素，チタン，クロム，鉄，コバルト，ニッケル，銅，亜鉛，スズ，ジルコニウム，セリウム，イットリウム，アルミニウム，ケイ素，リン，アンチモン，ビスマスのうち少なくとも１種又は２種以上の元素を有するものであることにより、塗膜表面に汚れが付着しにくいものとなる。
・　合成樹脂粒子のＭＦＴが−５０℃以上であることにより、塗膜に汚れの原因となる粒子がめり込み難く、塗膜表面の汚れが少ないものとなる。
【００４２】
・　前記無機固型粒子がコロイダルシリカにより得られる二酸化ケイ素であることにより、容易に合成樹脂粒子と無機固形粒子との複合粒子体を得ることができる。
・　水系塗料組成物の顔料体積濃度が、５％〜７０％になる範囲であることにより、塗膜の隠ぺい性があり、塗膜が硬くなり過ぎたり、耐水性を低下させることがないものである。
【００４３】
【発明の効果】
この発明は、以上のように構成されているため、次のような効果を奏する。
請求項１に記載の発明の水系塗料組成物により形成された塗膜によれば、従来の水系塗料により形成される塗膜より耐候性及び耐汚染性が優れ、構造物の動きに対して、十分に対応することができるように塗膜の柔軟性があるものである。
【００４４】
・　請求項２に記載の発明の水系塗料組成物により形成された塗膜によれば、請求項１に記載の発明の効果に加え、その乾燥塗膜に無機固型粒子の粒子径より小さい微細な穴を形成し、その乾燥塗膜に透湿性の機能を付与することができる・　請求項３に記載の発明の塗装方法によれば、含水している水が気温の上昇などで揮発する際に、乾燥塗膜が膨れることがなく、十分に塗装することができるものである。
【００４５】
・　請求項４に記載の発明の水系塗料組成物によれば、構造物の動きに対して、十分に対応することができるように塗膜の柔軟性があるものである。
また、水分散型結合材の溶媒である水が凍結しない温度で容易に塗膜を得ることができ、通常の合成樹脂エマルションを主成分とする水系塗料に用いられる造膜助剤を添加する必要がなく、水系塗料組成物の安定性を低下させることがなくなる。さらに、合成樹脂同士の融着が完全なものとなり、それにより形成される塗膜の柔軟性が十分にあるものとなることがある。
【００４６】
・　請求項５に記載の発明の水系塗料組成物によれば、請求項４に記載の発明の効果に加え、従来の水系塗料により形成される塗膜より、塗膜表面での無機固型粒子の存在が多く点在するものであり、その無機固型粒子が確実に存在するものとなり、耐候性及び耐汚染性が優れたものになる。また、被塗装物が無機系のものである場合には、乾燥塗膜の被塗装物側には、無機固形粒子が塗膜表面と同様に多く、確実に点在することにより、付着が良好なものとなる。
【００４７】
・　請求項６に記載の発明の水系塗料組成物によれば、請求項４又は請求項５に記載の発明の効果に加え、塗膜表面に汚れが付着しにくいものとなる。
【図面の簡単な説明】
【図１】水系塗料組成物を被塗装物に塗装した後の未乾燥塗膜を示したもの
【図２】水系塗料組成物の溶媒である水が蒸発し、濃縮され、合成樹脂粒子１３が融着する前の状態を示したもの
【図３】乾燥塗膜を示したもの
【符号の説明】
１１…被塗装物。１２…未乾燥塗膜。１３…合成樹脂粒子。１４…無機固形粒子。１５…複合粒子体。１６…水。１７…乾燥塗膜。１８…無機固型粒子１４が集まった部分。
【図１】
2004059717.tif 000002
【図２】
2004059717.tif 000003
【図３】
2004059717.tif 000004